(57)【要約】【課題】風合いが良好で着心地が良く、着用時の温感機能に優れ、しかも、洗濯耐久性がよいので温感機能がいつまでも維持できる温感糸及びこれを使用した温感織編物を提供する。【解決手段】セルロース系繊維含有糸からなり、少なくともセルロース系繊維の表面に温感機能を有する機能剤を固着してなる温感糸において、当該機能剤は、２分子膜多層構造の小胞体であって、この小胞体の親水層には温感成分としてカプサイシンが内包されている。【選択図】図１
0003172858.tif 000002
【実用新案登録請求の範囲】
【請求項１】
セルロース系繊維含有糸からなり、少なくともセルロース系繊維の表面に温感機能を有する機能剤を固着してなる温感糸において、
前記機能剤は、２分子膜多層構造の小胞体であって、この小胞体の親水層には温感成分としてカプサイシンが内包されていることを特徴とする温感糸。
【請求項２】
前記セルロース系繊維含有糸をチーズ状パッケージに巻き取った状態で、前記２分子膜多層構造の小胞体を含有する処理液で当該チーズ状パッケージを処理することにより、当該小胞体が少なくともセルロース系繊維の表面に均一に固着されてなることを特徴とする請求項１に記載の温感糸。
【請求項３】
チーズ状パッケージに巻き取った状態の前記セルロース系繊維含有糸は、アニオン基を有する染料で染色されており、
前記２分子膜多層構造の小胞体は、その最外層の表面にカチオン基を有するカチオン性小胞体であって、
この染色されたセルロース系繊維含有糸を前記カチオン性小胞体で処理することにより、当該小胞体のカチオン基とセルロース系繊維に染着した染料のアニオン基とがイオン結合により固着されてなることを特徴とする請求項１又は２に記載の温感糸。
【請求項４】
前記小胞体には、前記温感成分に加えてスキンケア成分が内包されていることを特徴とする請求項１〜３のいずれか１つに記載の温感糸。
【請求項５】
前記スキンケア成分は、カモミールエキスであって、前記小胞体の親水層に内包されていることを特徴とする請求項４に記載の温感糸。
【請求項６】
請求項１〜５のいずれか１つに記載の温感糸を使用して織編されてなる温感織編物。
【請求項７】
請求項１〜５のいずれか１つに記載の温感糸を緯糸に使用して製織されてなる温感織物。
【考案の詳細な説明】
【技術分野】
【０００１】
本考案は、セルロース系繊維含有糸に温感機能を有する機能剤を固着した温感糸及びこれを使用した温感織編物に関するものである。
【背景技術】
【０００２】
冬場の衣料、特に肌着、インナー、パジャマ、ソックス、タイツなどにおいて、或いは、ドレシシャツ、カジュアルシャツ、パンツなどにおいても優れた保温性が要求される。そこで、通常は繊維の種類或いは織編組織を工夫して、より保温性の高い繊維製品が提案されている。
【０００３】
更に、血行促進効果のある温感機能性薬剤を繊維に付与して、より積極的に温感効果、保温効果を図ろうとする繊維製品も提案されている。例えば、下記特許文献１に示すように、トウガラシの辛味成分であるカプサイシンの温感刺激性を利用して、このカプサイシンを温感成分としてバインダーで繊維製品に固定するための繊維品類処理用組成物が提案されている。
【先行技術文献】
【特許文献】
【０００４】
【特許文献１】特開平５−１１７９７２号公報
【考案の概要】
【考案が解決しようとする課題】
【０００５】
ところで、上記特許文献１においては、温感成分であるカプサイシンを繊維に固定するバインダーとして硬蛋白質を加水分解した水溶性ペプチドを使用して、繊維表面に効率よく付着させることを目的とするものである。従って、繊維製品に要求される風合いや洗濯耐久性を考慮したものではなく、バインダーにより風合いが硬化し、また、洗濯耐久性に欠けることにより温感効果が損なわれていくという問題があった。
【０００６】
そこで、本考案は、以上のようなことに対処して、風合いが良好で着心地が良く、着用時の温感機能に優れ、しかも、洗濯耐久性がよいので温感機能がいつまでも維持できる温感糸及びこれを使用した温感織編物を提供することを目的とする。
【課題を解決するための手段】
【０００７】
上記課題の解決にあたり、本考案者らは、鋭意研究の結果、特にセルロース系繊維含有糸に糸の状態で温感機能を有する機能剤を内包した２分子膜多層構造の小胞体を付与することにより、上記課題を解決できることを見出し本考案の完成に至った。
【０００８】
即ち、本考案に係る温感糸は、請求項１の記載によると、セルロース系繊維含有糸からなり、少なくともセルロース系繊維の表面に温感機能を有する機能剤を固着してなる温感糸において、
上記機能剤は、２分子膜多層構造の小胞体であって、この小胞体の親水層には温感成分としてカプサイシンが内包されていることを特徴とする。
【０００９】
また、本考案は、請求項２の記載によると、請求項１に記載の温感糸であって、上記セルロース系繊維含有糸をチーズ状パッケージに巻き取った状態で、上記２分子膜多層構造の小胞体を含有する処理液で当該チーズ状パッケージを処理することにより、当該小胞体が少なくともセルロース系繊維の表面に均一に固着されてなることを特徴とする。
【００１０】
また、本考案は、請求項３の記載によると、請求項１又は２に記載の温感糸であって、チーズ状パッケージに巻き取った状態の上記セルロース系繊維含有糸は、アニオン基を有する染料で染色されており、
上記２分子膜多層構造の小胞体は、その最外層の表面にカチオン基を有するカチオン性小胞体であって、
この染色されたセルロース系繊維含有糸を上記カチオン性小胞体で処理することにより、当該小胞体のカチオン基とセルロース系繊維に染着した染料のアニオン基とがイオン結合により固着されてなることを特徴とする。
【００１１】
また、本考案は、請求項４の記載によると、請求項１〜３のいずれか１つに記載の温感糸であって、上記小胞体には、上記温感成分に加えてスキンケア成分が内包されていることを特徴とする。
【００１２】
また、本考案は、請求項５の記載によると、請求項４に記載の温感糸であって、上記スキンケア成分は、カモミールエキスであって、上記小胞体の親水層に内包されていることを特徴とする。
【００１３】
また、本考案に係る温感織編物は、請求項６の記載によると、請求項１〜５のいずれか１つに記載の温感糸を使用して織編されてなる。
【００１４】
また、本考案に係る温感織物は、請求項７の記載によると、請求項１〜５のいずれか１つに記載の温感糸を緯糸に使用して製織されてなる。
【考案の効果】
【００１５】
上記請求項１に記載の構成によれば、温感成分が親水層に内包された２分子膜多層構造の小胞体がセルロース系繊維含有糸に固着している。この小胞体は、セルロース系繊維との親和性が高く洗濯により脱落することがない。
【００１６】
また、温感成分としてカプサイシンが小胞体の親水層に内包されており、これも洗濯により容易に脱落することがなく、着用時に肌に対して徐々にその効果を発揮する。
【００１７】
また、上記請求項２に記載の構成によれば、温感糸は、チーズ状パッケージに巻き取った状態で処理されるので、セルロース系繊維に対する小胞体の固着が均一なものとなる。
【００１８】
また、上記請求項３に記載の構成によれば、小胞体がセルロース系繊維に染着した染料とイオン結合を形成するので、セルロース系繊維に対する小胞体の固着がより強固なものとなり洗濯耐久性が更に向上する。
【００１９】
また、上記請求項４に記載の構成によれば、小胞体には温感成分に加えてスキンケア成分が内包されているので、肌にやさしく風合いが良好となる。
【００２０】
また、上記請求項５に記載の構成によれば、スキンケア成分をカモミールエキスとするものであるので、保湿効果が更に向上する。
【００２１】
また、上記請求項６及び上記請求項７は、上記各請求項に記載した温感糸を使用した温感織編物であり、上記温感糸と同様の作用効果をより一層具体的に達成することができる。
【００２２】
以上のことから、本考案によれば、風合いが良好で着心地が良く、着用時の温感機能に優れ、しかも、洗濯耐久性がよいので温感機能がいつまでも維持できる温感糸及びこれを使用した温感織編物を提供することができる。
【図面の簡単な説明】
【００２３】
【図１】本考案に係る温感糸に固着する２分子膜多層構造の小胞体の断面を示す概略図である。
【図２】図１の小胞体が温感糸を構成するセルロース系繊維の表面に固着した状態を示す概略図である。
【図３】図１の小胞体がセルロース繊維に染着した染料とイオン結合をした状態を示す概略図である。
【図４】本考案に係る温感織物の一例を示す概略図である。
【図５】実施例１の温感織物を着用した際の体表面温度の変化をサーモグラフィーで確認した写真である。
【図６】比較例１の通常織物を着用した際の体表面温度の変化をサーモグラフィーで確認した写真である。
【考案を実施するための形態】
【００２４】
本考案において、温感機能とは、織編物などに肌が触れたときに「暖かく」感じることであり、具体的には、カプサイシンの温感刺激性により肌の温度が上昇することによる。
【００２５】
本考案に係る温感糸は、セルロース系繊維含有糸からなる。ここで、セルロース系繊維含有糸とは、綿糸などのようにセルロース系繊維のみで構成された糸であってもよく、或いは、ポリエステル／綿混紡糸、アクリル／レーヨンフィラメント混繊糸のようにセルロース系繊維と他の繊維とで構成された糸であってもよい。ここで、セルロース系繊維には、綿、麻などの天然繊維、レーヨン（ビスコースレーヨン）、キュプラ、ポリノジック、テンセルなどの再生繊維が挙げられる。
【００２６】
本考案に係る温感糸においては、少なくともセルロース系繊維の表面に温感機能を有する機能剤（後述する）が固着されている。具体的には、綿糸などセルロース系繊維のみで構成された糸においては、糸全体に機能剤が固着されている。一方、ポリエステル／綿混紡糸などセルロース系繊維と他の繊維とで構成された糸においては、セルロース系繊維のみに機能剤が固着されていてもよく、或いは、セルロース系繊維と他の繊維の両方に機能剤が固着されていてもよい。これは、本考案に使用する機能剤が、繊維の種類により親和性が異なり、特にセルロース系繊維に対して強い親和性を有していることによる。
【００２７】
以下、図面を用いて本考案を説明する。図２は、温感糸を構成するセルロース系繊維２１の表面に機能剤（後述する小胞体１０）が均一に固着した状態を示している。この小胞体１０の大きさは、ミクロンサイズからサブミクロンサイズでありセルロース系繊維の非晶部までは入りにくく、その多くが繊維表面上に固着しているものと思われる。
【００２８】
本考案において、温感機能を有する機能剤は、２分子膜多層構造の小胞体からなり、図１に示すように、この小胞体１０は、親水層１１ａ、１１ｂと疎水性の親油層１２ａ、１２ｂ、１２ｃが多層に重なった２分子膜多層構造（ベシクル構造ともいう）を有している。
【００２９】
この２分子膜多層構造は、リン脂質或いはアルキル第４級アンモニウム塩などの界面活性剤Ｓが２分子膜を形成し、界面活性剤Ｓの親水部Ｓａが隙間なく並んで親水層１１ａ、１１ｂを形成し、また、界面活性剤Ｓの疎水部Ｓｂが隙間なく並んで親油層１２ａ、１２ｂ、１２ｃを交互に形成している。
【００３０】
本考案においては、この親水層１１ａ、１１ｂの中に少なくともカプサイシンを含有する温感成分を内包している。すなわち、温感成分は、カプサイシンそのものであってもよく、或いは、カプサイシンを含有する物質であってもよい。
【００３１】
ここで、カプサイシンとは、アルカロイドのうちカプサイシノイドと呼ばれる化合物の一つであり、トウガラシの辛味成分である。本考案においては、カプサイシンが温感成分として機能する。具体的には、カプサイシンが皮膚の末梢血管を拡張する血行促進効果により、血流量が増して体温が上昇することによる。更に、カプサイシンの副次的な効果として、脂肪代謝を盛んにして体脂肪の蓄積を押さえる作用もある。
【００３２】
また、カプサイシンを含有する物質としては、トウガラシの果実をアルコールで抽出して得られるトウガラシチンキがあり、筋肉痛、凍瘡、凍傷、育毛剤に使用されている。本考案においては、カプサイシンを含有しており、化粧品にも使用されるトウガラシチンキを使用することが好ましい。小胞体１０に内包するトウガラシチンキの量は、カプサイシンの温感機能を発現し得る範囲であればよく、例えば、小胞体１０の重量に対して１０〜４０重量％であってもよい。
【００３３】
また、本考案においては、小胞体１０の内部に、更に、スキンケア成分を内包するようにしてもよい。このスキンケア成分は、本考案に係る温感糸及びこれを使用した温感織編物が肌に触れることがあるため、肌を保護する成分として作用する。その意味から、化粧品に使用される成分であることが好ましい。
【００３４】
このスキンケア成分としては、カモミールエキス、各種アミノ酸、シルクプロテインなど親水性のものがあり、これらの中でもカモミールエキスが好ましい。これら親水性のスキンケア成分は、親水層１１ａ、１１ｂの中に内包される。小胞体１０に内包するスキンケア成分の量は、スキンケア機能を発現し得る範囲であればよく、例えば、小胞体１０の重量に対して１０〜４０重量％であってもよい。
【００３５】
ここで、カモミールエキスとは、キク科の植物カミツレの花から抽出されるエキスであって、カマズレン、アズレン、ビサボロール、アミノ酸、タンニン、フラボノイドなどを含み、保湿作用、発汗作用、浄化作用、鎮静作用、沈痛作用があり、また、美白作用、活性酸素抑制作用などがあるとされている。本考案に係る温感糸及びこれを使用した温感織編物においては、特にカモミールエキスの保湿性により肌がなめらかになる。
【００３６】
また、スキンケア成分としては、スクワランなどの動植物油や脂肪酸誘導体であるウンデシレン酸モノグリセリドなどなど親油性のものがあり、これら親油性のスキンケア成分は、親油層１２ａ、１２ｂ、１２ｃの中に内包される。
【００３７】
この２分子膜多層構造の小胞体１０を製造する方法は、通常のベシクル製造法を利用すればよく、リン脂質或いは第４級アンモニウム塩などの界面活性剤Ｓを分散した分散液に、親油層を形成すための動植物油或いは親油性のスキンケア成分の分散液、及び、親水層を形成するためのトウガラシチンキなどの温感成分の水溶液を分散混合し、超音波乳化機、ナノマイザー或いはホモジナイザーなどの乳化分散機器で調整すればよい。
【００３８】
ここで、本考案に係る温感糸の製造方法について説明する。まず、セルロース系繊維含有糸を準備する。このセルロース系繊維含有糸は、上述のように、綿糸などのようにセルロース系繊維のみで構成された糸であってもよく、或いは、ポリエステル／綿混紡糸、アクリル／レーヨンフィラメント混繊糸のようにセルロース系繊維と他の繊維とで構成された糸であってもよい。
【００３９】
まず、未精練のセルロース系繊維含有糸をチーズ状パッケージに巻き取り、これをチーズ染色機にセットして、通常の方法で精練・漂白を行う。更に、必要により染色を行い、その後、このチーズ染色機の中で２分子膜多層構造の小胞体の固着処理（以下、小胞体処理という）を行う。このように、精練・漂白、必要により染色、及び、小胞体処理を同一のチーズ染色機の中で行うことができるので、織布後に小胞体処理をパディング法などで行うのに比べ、温感糸及び温感織編物の生産性が向上する。
【００４０】
小胞体処理は、染色処理に準じて行えばよいが、例えば、処理糸重量に対して１〜８重量％、好ましくは、２〜４重量％の小胞体を分散した処理液で、ｐＨ４〜５として、４０〜８０℃で１０〜６０分間処理すればよい。処理液中には、小胞体の固着をより強固にするためのバインダーを併用するようにしてもよい。また、柔軟剤など通常の繊維処理剤を併用するようにしてもよい。この小胞体処理により、処理液中の小胞体がセルロース系繊維に選択的に吸尽され固着する。
【００４１】
ここで、小胞体は、処理液中でカチオン性を有することが好ましい。小胞体がカチオン性を有することにより、よりセルロース系繊維に選択的に吸尽され、バインダーを併用することなくセルロース系繊維に強固に固着する。
【００４２】
また、セルロース系繊維含有糸が前もって染色されている場合には、更に強固にセルロース系繊維に固着するものと思われる。セルロース系繊維の染色には、通常、反応染料或いは直接染料が使用される。これらの染料は、その分子中にアニオン性の親水基を有しており、染着後もアニオン性の親水基は残存している。
【００４３】
図３は、セルロース系繊維含有糸を構成するセルロース系繊維２１の表面を拡大した概略図であるが、このセルロース系繊維２１を構成するセルロース分子２２には、染料Ｄが染着している。この染料Ｄは、小胞体処理液中でアニオン性（−）を示しており、これにカチオン性（＋）を有する小胞体１０が引き寄せられてイオン結合を形成する。
【００４４】
このことにより、未染色のセルロース系繊維に小胞体処理する場合に比べ、染色されたセルロース系繊維に小胞体処理する方が小胞体の吸尽率及び固着率が更に向上するものと思われる。
【００４５】
次に、本考案に係る温感織編物の製造方法について説明する。本考案に係る温感織編物は、通常のセルロース系繊維含有糸による織工程或いは編工程で製造すればよい。このときの糸使いは、温感糸のみを使用してもよく、或いは、温感糸と未加工の通常糸とを使用してもよい。また、織組織或いは編組織についても何ら制限を設けるものではないが、温感織編物の機能として、肌に触れる面積がある程度あり、また、保温性の面からある程度密な組織が好ましい。
【００４６】
更に、温感織編物とした後に、織編物で通常行われる処理、例えば、柔軟加工、消臭加工、抗菌加工、樹脂加工、又は、形態安定加工などの処理を行うようにしてもよい。これら通常の織編物処理において、温感糸の小胞体が脱落することはない。
【００４７】
以下、本考案に係る温感織物を実施例により説明する。
【実施例１】
【００４８】
実施例１として、４０番手の綿糸を使用した平織物からなる温感織物を製織した。図４に実施例１に係る温感織物１００の概略図を示す。この温感織物１００は、４０番手の綿の温感糸２０を緯糸に使用し、経糸には小胞体処理を行っていない４０番手の綿の通常糸３０を使用している。
【００４９】
緯糸に使用した温感糸２０は、未精練の綿糸をチーズ染色機により精練・漂白・染色した後、そのまま同じチーズ染色機中で上述の小胞体処理を行って得た。小胞体処理は、糸重量に対して３重量％の小胞体を使用し、ｐＨ４〜５として、６０℃で２０分間処理した。また、この小胞体処理にはバインダーを併用していない。
【００５０】
このように、本実施例１に係る温感織物１００には、緯糸を構成する綿糸にのみ温感機能を有する小胞体１０が均一に固着されている。また、この温感織物１００は、製織後に通常の柔軟剤による柔軟加工を行ったのみであり、樹脂加工などは行わなかった。
【００５１】
得られた実施例１に係る温感織物についてその温感機能を評価した。また、同一規格の通常織物を比較例１として同様に評価した。温感機能は、温感織物或いは通常織物で作成した衣服を実際に着用し、着用初期と着用２０分後の体表面温度をサーモグラフィーにより評価した。
【００５２】
図５に温感織物を着用した際の体表面温度の変化をサーモグラフィーで確認した写真を示す。また、図６に通常織物を着用した際の体表面温度の変化をサーモグラフィーで確認した写真を示す。また、これらの際に着用初期と着用２０分後の体表面温度の変化を表１に示す。
【００５３】
【表１】
0003172858.tif 000003
【００５４】
図５、図６、及び、表１から分かるように、本実施例１の温感織物は、比較例１の通常織物に比べ、着用による温度上昇が大きく、良好な温感素材であることが分かる。また、表１には記載していないが、本実施例１の温感織物は、洗濯後においても良好な温感機能を有していた。
【００５５】
以上のことから、本考案においては、風合いが良好で着心地が良く、着用時の温感機能に優れ、しかも、洗濯耐久性がよいので温感機能がいつまでも維持できる温感糸及びこれを使用した温感織編物を提供することができる。
【産業上の利用可能性】
【００５６】
本考案に係る温感糸及びこれを使用した温感織編物は、良好な温感機能を有しており、肌着、インナー、パジャマ、ソックス、タイツはもちろん、ドレシシャツ、カジュアルシャツ、パンツなどの衣料、或いは、肌に接する寝具など広く繊維産業、ファッション産業に使用することができる。
【符号の説明】
【００５７】
１０…小胞体、１１ａ、１１ｂ…親水層、１２ａ、１２ｂ、１２ｃ…親油層、
２０…温感糸、２１…セルロース系繊維、２２…セルロース分子、３０…通常糸、
１００…温感織物、Ｄ…染料、Ｓ…界面活性剤、Ｓａ…親水部、Ｓｂ…疎水部。
【図１】
0003172858.tif 000004
【図２】
0003172858.tif 000005
【図３】
0003172858.tif 000006
【図４】
0003172858.tif 000007
【図５】
0003172858.tif 000008
【図６】
0003172858.tif 000009